(57)【要約】  着色ポリプロピレン繊維であって、該繊維には、成分ａであるヒンダードフェノール系酸化防止剤、成分ｂであるホスファイト系酸化防止剤及び／又は成分ｃであるヒンダードアミン系酸化防止剤を含有し、成分ａは着色ポリプロピレン繊維の８００〜１５０００ｐｐｍを占め、成分ｂの成分ａに対する重量比は０．８０未満であり、成分ｃは着色ポリプロピレン繊維の４０００〜５００００ｐｐｍを占める。着色ポリプロピレン繊維は、優れた抗酸化性を有し、分解発熱が少なく、応用範囲は幅広い。【特許請求の範囲】
【請求項１】
着色ポリプロピレン繊維であって、成分ａであるヒンダードフェノール系酸化防止剤、成分ｂであるホスファイト系酸化防止剤及び／又は成分ｃであるヒンダードアミン系酸化防止剤を含有し、成分ａは着色ポリプロピレン繊維の８００〜１５０００ｐｐｍを占め、成分ｂを含有する場合、成分ｂの成分ａに対する重量比は０．８０未満であり、成分ｃを含有する場合、成分ｃは着色ポリプロピレン繊維の４０００〜５００００ｐｐｍを占めることを特徴とする着色ポリプロピレン繊維。
【請求項２】
前記成分ａは着色ポリプロピレン繊維の１０００〜８０００ｐｐｍを占めることを特徴とする請求項１に記載の着色ポリプロピレン繊維。
【請求項３】
前記成分ｂの成分ａに対する重量比は０．２０以上、０．８０未満であることを特徴とする請求項１又は２に記載の着色ポリプロピレン繊維。
【請求項４】
前記成分ｃは着色ポリプロピレン繊維の４０００〜２００００ｐｐｍを占めることを特徴とする請求項１又は２に記載の着色ポリプロピレン繊維。
【請求項５】
成分ａ、成分ｂ及び成分ｃを含有することを特徴とする請求項１に記載の着色ポリプロピレン繊維。
【請求項６】
前記成分ａであるヒンダードフェノール系酸化防止剤は、ペンタエリスリトールテトラキス−［β−（３，５−ジ−ｔ−ブチル−４−ヒドロキシフェニル）プロピオネート、ステアリル−β−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼン又は１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオンのうちの少なくとも１種であることを特徴とする請求項１に記載の着色ポリプロピレン繊維。
【請求項７】
前記成分ｂであるホスファイト系酸化防止剤は、ポリ（ジプロピレングリコール）フェニルホスファイト、ビス（２，６−ジ−ｔ−ブチル−４−メチルフェニル）ペンタエリトリトールジホスフェート、トリス（２，４−ジ−ｔ−ブチルフェニル）ホスファイト、ビス（２，４，６−トリス−ｔ−ブチルフェニル）ペンタエリトリトールジホスファイト、テトラキス（２，４−ジ−ｔ−ブチルフェノール）−４，４’−ビフェニルジホスファイト又は３，９−ジオクタデシルオキシ−２，４，８，１０−テトラオキサ−３，９−ジホスファスピロ［５．５］ウンデカンのうちの少なくとも１種であることを特徴とする請求項１に記載の着色ポリプロピレン繊維。
【請求項８】
前記成分ｃであるヒンダードアミン系酸化防止剤は、ポリ｛［６−［（１，１，３，３−テトラメチルブチル）アミノ］］−１，３，５−トリアジン−２，４−［（２，２，６，６−テトラメチル−ピペリジル）イミノ］−１，６−ヘキサメチレン［（２，２，６，６−テトラメチル−４−ピペリジル）イミノ］｝、ポリコハク酸（４−ヒドロキシエチル−２，２，６，６−テトラメチル−１−ピペリジンエタノール）エステル、ＮＩ，ＮＩＩ，ＮＩＩＩ，ＮＩＶ−テトラキス（２，４−ビス（（Ｎ−１，２，２，６，６−ペンタメチル−４−ピペリジル）−ｎ−ブチルアミノ）−１，３，５−トリアジン−６−イル）−４，７−ジアザデカン−１，１０−ジアミン、ビス（１−ウンデカン−２，２，６，６−テトラメチルピペリジン−４−イル）カルボネート又は１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］のうちの少なくとも１種であることを特徴とする請求項１に記載の着色ポリプロピレン繊維。
【請求項９】
請求項１に記載の着色ポリプロピレン繊維の調製方法であって、
ポリプロピレンを、成分ａであるヒンダードフェノール系酸化防止剤、成分ｂであるホスファイト系酸化防止剤及び／又は成分ｃであるヒンダードアミン系酸化防止剤と均一に混合して、押し出して造粒し、着色ポリプロピレン混合物を得て、次に、着色ポリプロピレン混合物を溶融紡糸して着色ポリプロピレン繊維を得て、
成分ａはポリプロピレン混合物の８００〜１５０００ｐｐｍを占め、成分ｂを添加する場合、成分ｂの成分ａに対する重量比は０．８０未満であり、成分ｃを添加する場合、成分ｃはポリプロピレン混合物の４０００〜５００００ｐｐｍを占めることを特徴とする調製方法。
【発明の詳細な説明】
【技術分野】
【０００１】
本発明は、抗酸化性に優れた着色ポリプロピレン繊維及びその調製方法に関する。
【背景技術】
【０００２】
ポリプロピレン繊維は、軽量性、速乾性などの利点を有するので、幅広く利用されている。しかしながら、ポリプロピレンは、光及び熱の作用下で酸化分解して、アルキルラジカルを発生させ、このような反応が持続的に進む。自動酸化サイクルと呼ばれるこのような連鎖反応により、ポリプロピレン自体が酸化分解し、そして、この分解反応が発熱反応であるので、自己発熱の作用下でポリプロピレンは溶融して発煙し、燃えてしまうこともある。
【０００３】
ポリプロピレンの酸化発熱の問題を解決するために、従来技術では、主に酸化防止剤を添加する対策が取られている。たとえば、特許ＣＮ０２１１２７４３．３には、透明化可能なポリプロピレン組成物が開示されており、ポリプロピレンの抗酸化特性を向上させるために、フェノール系及びホスファイト系又は硫酸系酸化防止剤が添加されている。しかし、透明ポリプロピレンと異なり、着色ポリプロピレンは、抗酸化性がより悪く、また着色ポリプロピレン中の着色剤、たとえばカーボンブラックなどが酸化防止剤に対して吸着作用を有し、このため、ポリプロピレン中の酸化防止剤の分布へ影響を与えて、酸化防止剤の作用を弱める。
【先行技術文献】
【特許文献】
【０００４】
【特許文献１】中国特許ＣＮ０２１１２７４３．３
【発明の概要】
【発明が解決しようとする課題】
【０００５】
本発明の目的は、抗酸化性に優れた着色ポリプロピレン繊維を提供することである。
【課題を解決するための手段】
【０００６】
本発明の技術案は、以下のとおりである。
【０００７】
着色ポリプロピレン繊維であって、成分ａであるヒンダードフェノール系酸化防止剤、成分ｂであるホスファイト系酸化防止剤及び／又は成分ｃであるヒンダードアミン系酸化防止剤を含有し、成分ａは着色ポリプロピレン繊維の８００〜１５０００ｐｐｍ、好ましくは着色ポリプロピレン繊維の１０００〜８０００ｐｐｍを占め、成分ｂを含有する場合、成分ｂの成分ａに対する重量比は０．８０未満、好ましくは０．２０以上０．８０未満であり、成分ｃを含有する場合、成分ｃは着色ポリプロピレン繊維の４０００〜５００００ｐｐｍ、好ましくは４０００〜２００００ｐｐｍを占める。
【０００８】
該着色ポリプロピレン繊維において、成分ａ、成分ｂ及び成分ｃを同時に含有することが好ましい。
【０００９】
前記成分ａであるヒンダードフェノール系酸化防止剤は、好ましくはペンタエリスリトールテトラキス−［β−（３，５−ジ−ｔ−ブチル−４−ヒドロキシフェニル）プロピオネート、ステアリル−β−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼン又は１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオンのうちの少なくとも１種である。
【００１０】
前記成分ｂであるホスファイト系酸化防止剤は、好ましくはポリ（ジプロピレングリコール）フェニルホスファイト、ビス（２，６−ジ−ｔ−ブチル−４−メチルフェニル）ペンタエリトリトールジホスフェート、トリス（２，４−ジ−ｔ−ブチルフェニル）フェニルホスファイト、ビス（２，４，６−トリス−ｔ−ブチルフェニル）ペンタエリスリトールジホスファイト、テトラキス（２，４−ジ−ｔ−ブチルフェノール）−４，４’−ビフェニルジホスファイト又は３，９−ジオクタデシルオキシ−２，４，８，１０−テトラオキサ−３，９−ジホスファスピロ［５．５］ウンデカンのうちの少なくとも１種である。
【００１１】
前記成分ｃであるヒンダードアミン系酸化防止剤は、好ましくはポリ｛［６−［（１，１，３，３−テトラメチルブチル）アミノ］］−１，３，５−トリアジン−２，４−［（２，２，６，６−テトラメチル−ピペリジル）イミノ］−１，６−ヘキサメチレン［（２，２，６，６−テトラメチル−４−ピペリジル）イミノ］｝、ポリコハク酸（４−ヒドロキシエチル−２，２，６，６−テトラメチル−１−ピペリジンエタノール）エステル、ＮＩ，ＮＩＩ，ＮＩＩＩ，ＮＩＶ−テトラキス（２，４−ビス（（Ｎ−１，２，２，６，６−ペンタメチル−４−ピペリジル）−ｎ−ブチルアミノ）−１，３，５−トリアジン−６−イル）−４，７−ジアザデカン−１，１０−ジアミン、ビス（１−ウンデカン−２，２，６，６−テトラメチルピペリジン−４−イル）カルボネート又は１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジル）］のうちの少なくとも１種である。
【００１２】
本発明は、着色ポリプロピレン繊維の調製方法をさらに開示し、ポリプロピレンを、成分ａであるヒンダードフェノール系酸化防止剤、成分ｂであるホスファイト系酸化防止剤及び／又は成分ｃであるヒンダードアミン系酸化防止剤と均一に混合して、押し出して造粒し、着色ポリプロピレン混合物を得て、次に、着色ポリプロピレン混合物を溶融紡糸して着色ポリプロピレン繊維を得、成分ａはポリプロピレン混合物の８００〜１５０００ｐｐｍを占め、成分ｂを添加する場合、成分ｂの成分ａに対する重量比は０．８０未満であり、成分ｃを添加する場合、成分ｃはポリプロピレン混合物の４０００〜５００００ｐｐｍを占める。
【発明の効果】
【００１３】
本発明の前記着色ポリプロピレン繊維は、優れた抗酸化性を有し、分解発熱が少なく、応用範囲は幅広い。
【発明を実施するための形態】
【００１４】
ポリプロピレンそのものは、構造が不安定であり、酸化されやすく、そして酸化過程で発熱を伴うので、ポリプロピレン繊維を使用した製品の安全性に影響を与える。酸化防止剤を添加することによってポリプロピレンの抗酸化特性を向上できるものの、抗酸化性がより悪い着色剤含有着色ポリプロピレンの場合、酸化防止剤に対する着色剤の吸着は酸化防止剤の効果を損なう。一方、多すぎる酸化防止剤が添加されると、ポリプロピレン製品の物理的特性が低下し、そして着色ポリプロピレン製品が黄変しやすくなる。
【００１５】
本発明による着色ポリプロピレン繊維は、優れた抗酸化特性を有するだけでなく、繊維の物理的特性、たとえば強度も良好であり、また黄変しにくい。
【００１６】
本発明の着色ポリプロピレン繊維には、成分ａであるヒンダードフェノール系酸化防止剤、成分ｂであるホスファイト系酸化防止剤及び／又は成分ｃであるヒンダードアミン系酸化防止剤を含有し、成分ａは着色ポリプロピレン繊維の８００〜１５０００ｐｐｍを占める。ポリプロピレン繊維が成分ｂを含有する場合、成分ｂと成分ａの重量比は０．８０未満であり、ポリプロピレン繊維が成分ｃを含有する場合、成分ｃは着色ポリプロピレン繊維の４０００〜５００００ｐｐｍを占める。
【００１７】
ポリプロピレンの酸化分解過程でアルキルラジカル及び過酸化ラジカルが生成され、アルキルラジカルはさらに酸化して過酸化ラジカルとなる。過酸化ラジカルは不安定であり、一部の過酸化ラジカルはさらにヒドロペルオキシドを生成して、ポリプロピレンの酸化分解を促進する。上記成分ａであるヒンダードフェノール系酸化防止剤は、過酸化ラジカルを捕捉でき、成分ｂであるホスファイト系酸化防止剤は、ヒドロペルオキシドを捕捉でき、成分ｃであるヒンダードアミン系酸化防止剤は、過酸化ラジカルとアルキルラジカルを同時に捕捉することができる。
【００１８】
一定の抗酸化性を有する着色ポリプロピレン繊維を得るために、繊維中の成分ａであるヒンダードフェノール系酸化防止剤の含有量は８００ｐｐｍ以上でなければならず、さもないと、成分ａであるヒンダードフェノール系酸化防止剤のほとんどが繊維中の着色剤により吸着されて、着色ポリプロピレン繊維の抗酸化特性の向上が困難になり、また、着色剤自体の抗酸化特性も悪く、着色ポリプロピレン繊維の抗酸化特性のさらなる悪化を引き起こす。一方、着色ポリプロピレン繊維中の成分ａであるヒンダードフェノール系酸化防止剤の含有量が１５０００ｐｐｍよりも高い場合、着色ポリプロピレン繊維の調製コストを増大するとともに、過剰な成分ａであるヒンダードフェノール系酸化防止剤は空気中で酸化されてキノン系化合物を生成し、着色ポリプロピレン繊維の黄変を引き起こす。
【００１９】
本発明の着色ポリプロピレン繊維中、成分ａであるヒンダードフェノール系酸化防止剤の含有量は、好ましくは１０００〜８０００ｐｐｍである。
【００２０】
成分ｂであるホスファイト系酸化防止剤は、上記ヒドロペルオキシドを捕捉する作用に加えて、成分ａであるヒンダードフェノール系酸化防止剤の空気中での酸化を効果的に抑制して、ポリプロピレンの黄変を抑制する。上記効果を同時に達成させるために、着色ポリプロピレン繊維中における成分ｂの成分ａに対する重量比は０．８０未満である。成分ｂの成分ａに対する重量比が０．８０以上である場合、成分ａであるヒンダードフェノール系酸化防止剤に対して多め成分ｂであるホスファイト系酸化防止剤は、着色ポリプロピレン繊維に残留し、捕捉対象となるヒドロペルオキシドがないため、この部分の成分ｂであるホスファイト系酸化防止剤は、抗酸化作用を果たせないどころか、着色ポリプロピレン繊維の調製コストを増大し、また、大量の成分ｂであるホスファイト系酸化防止剤によりポリプロピレン繊維の強度が低下する。成分ｂであるホスファイト系酸化防止剤を含有する場合、本発明の着色ポリプロピレン繊維中、成分ｂの成分ａに対する重量比は、好ましくは０．２０以上、０．８０未満である。
【００２１】
成分ｃであるヒンダードアミン系酸化防止剤は、アルキルラジカル及び過酸化ラジカルを捕捉する役割を果たす。着色ポリプロピレン繊維中、成分ｃであるヒンダードアミン系酸化防止剤の含有量が４０００ｐｐｍ未満である場合、アルキルラジカル及び過酸化ラジカルを効果的に捕捉できず、アルキルラジカルが過剰となると、さらに酸化されて過酸化ラジカルとなり、過酸化ラジカルが大量のヒドロペルオキシドを生成し、ポリプロピレンの酸化を促進し、それによって、着色ポリプロピレン繊維の抗酸化特性を向上できなくなる。一方、成分ｃであるヒンダードアミン系酸化防止剤の含有量が５００００ｐｐｍよりも高い場合、着色ポリプロピレン繊維の強度が低下するとともに、コストが増大する。成分ｃであるヒンダードアミン系酸化防止剤を含有する場合、本発明の着色ポリプロピレン繊維中、成分ｃの含有量は、好ましくは４０００〜２００００ｐｐｍである。
【００２２】
本発明の前記着色ポリプロピレン繊維中には、成分ａであるヒンダードフェノール系酸化防止剤、成分ｂであるホスファイト系酸化防止剤及び／又は成分ｃであるヒンダードアミン系酸化防止剤を含有し、つまり、成分ａと成分ｂを含有する場合と、成分ａと成分ｃを含有する場合と、成分ａ、成分ｂ及び成分ｃを含有する場合との三つの場合がある。そのうち、三番目、即ち、着色ポリプロピレン繊維に、成分ａであるヒンダードフェノール系酸化防止剤、成分ｂであるホスファイト系酸化防止剤及び成分ｃであるヒンダードアミン系酸化防止剤を同時に含有する場合が好ましい。
【００２３】
前記成分ａであるヒンダードフェノール系酸化防止剤については特に制限がなく、β−（３，５−ジ−ｔ−ブチル−４−ヒドロキシフェニル）プロピオン酸メチル、Ｎ，Ｎ’−１，６−ヘキサメチレン−ビス［３−（３，５−ジ−ｔ−ブチル−４−ヒドロキシフェニル）プロピオンアミド］、１，３，５−トリス−（３，５−ジシクロヘキシル−４−ヒドロキシベンジル）イソシアヌレート、Ｎ，Ｎ’−ビス［３−（３，５−ジ−ｔ−ブチル−４−ヒドロキシフェニル）プロピオニル］ヒドラジン、３−（３，５−ジ−ｔ−ブチル−４−ヒドロキシ）プロピオン酸オクタデシル、２，２’−メチレンビス（４−メチル−６−ｔ−ブチルフェノール）、２，６−ジ−ｔ−ブチル−４−メチルフェノール、４，４’−メチレンビス（２，６−ジ−ｔ−ブチルフェノール）、２，２−チオビス［３−（３，５−ジ−ｔ−ブチル−４−ヒドロキシフェニル）プロピオン酸エチル］、ペンタエリスリトールテトラキス−［β−（３，５−ジ−ｔ−ブチル−４−ヒドロキシフェニル）プロピオネート、ステアリル−β−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼン又は１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン、３，９−ビス［１，１−ジメチル−２−［（３−ｔ−ブチル−４−ヒドロキシ−５−メチルフェニル）プロピオニロキシ］エチル］−２，４，８，１０−テトラオキサスピロ［５．５］ウンデカンのうちの少なくとも１種であってもよく、その中でも、好ましくは、ペンタエリスリトールテトラキス−［β−（３，５−ジ−ｔ−ブチル−４−ヒドロキシフェニル）プロピオネート、ステアリル−β−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼン又は１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオンのうちの少なくとも１種である。
【００２４】
前記成分ｂであるホスファイト系酸化防止剤について特に制限がなく、ジメチルホスファイト、ビス（２，４−ジ−ｔ−ブチルフェニル）フェニルホスファイト、トリス（１，２，２，６，６−ペンタメチルピペリジノール）ホスファイト、トリス（ノニルフェノール）ホスファイト、ビス（２，６−ジ−ｔ−ブチル−４−メチルフェニル）ペンタエリトリトールジホスファイト、ビス（２，４，６−トリス−ｔ−ブチルフェニル）ペンタエリトリトールジホスファイト、テトラキス（２，４−ジ−ｔ−ブチルフェノール）−４，４’−ビフェニルジホスファイト、ジデシルフェニルホスファイト、ジフェニルイソオクチルホスファイト、ポリ（ジプロピレングリコール）フェニルホスファイト、トリス（２，４−ジ−ｔ−ブチルフェニル）ホスファイト、３，９−ジオクタデシルオキシ−２，４，８，１０−テトラオキサ−３，９−ジホスファスピロ［５．５］ウンデカン、トリベンジルホスファイト又はトリス（２−エチルヘキシル）ホスファイトのうちの少なくとも１種であってもよく、その中でも、好ましくは、ポリ（ジプロピレングリコール）フェニルホスファイト、ビス（２，６−ジ−ｔ−ブチル−４−メチルフェニル）ペンタエリトリトールジホスフェート、トリス（２，４−ジ−ｔ−ブチルフェニル）ホスファイト、ビス（２，４，６−トリス−ｔ−ブチルフェニル）ペンタエリトリトールジホスファイト、テトラキス（２，４−ジ−ｔ−ブチルフェノール）−４，４’−ビフェニルジホスファイト又は３，９−ジオクタデシルオキシ−２，４，８，１０−テトラオキサ−３，９−ジホスファスピロ［５．５］ウンデカンのうちの少なくとも１種である。
【００２５】
前記成分ｃであるヒンダードアミン系酸化防止剤について特に制限がなく、ビス（１，２，２，６，６−ペンタメチル−４−ピペリジル）セバケート、３−（２，２，６，６−テトラメチルピペリジン−４−アミノ）プロピオン酸ドデシル、２−（３’，５’−ジ−ｔ−ブチル−２’−ヒドロキシフェニル）−５−クロロベンゾトリアゾール、２，４，６−トリクロロ−１，３，５−トリアジン、Ｎ−ブチル−１−ブチルアミン、Ｎ−ブチル−２，２，６，６−テトラメチル−４−ピペリダミン、ポリ｛［６−［（１，１，３，３−テトラメチルブチル）アミノ］］−１，３，５−トリアジン−２，４−［（２，２，６，６−テトラメチル−ピペリジル）イミノ］−１，６−ヘキサメチレン［（２，２，６，６−テトラメチル−４−ピペリジル）イミノ］｝、ポリコハク酸（４−ヒドロキシエチル−２，２，６，６−テトラメチル−１−ピペリジンエタノール）エステル、ＮＩ，ＮＩＩ，ＮＩＩＩ，ＮＩＶ−テトラキス（２，４−ビス（（Ｎ−１，２，２，６，６−ペンタメチル−４−ピペリジル）−ｎ−ブチルアミノ）−１，３，５−トリアジン−６−イル）−４，７−ジアザデカン−１，１０−ジアミン、ビス（２，２，６，６−テトラメチルピペリジル）セバケート又は１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジル）］、ビス（１−ウンデカン−２，２，６，６−テトラメチルピペリジン−４−イル）カルボネート又は１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］のうちの少なくとも１種であってもよい。その中でも、好ましくは、ポリ｛［６−［（１，１，３，３−テトラメチルブチル）アミノ］］−１，３，５−トリアジン−２，４−［（２，２，６，６−テトラメチル−ピペリジル）イミノ］−１，６−ヘキサメチレン［（２，２，６，６−テトラメチル−４−ピペリジル）イミノ］｝、ポリコハク酸（４−ヒドロキシエチル−２，２，６，６−テトラメチル−１−ピペリジンエタノール）エステル、ＮＩ，ＮＩＩ，ＮＩＩＩ，ＮＩＶ−テトラキス（２，４−ビス（（Ｎ−１，２，２，６，６−ペンタメチル−４−ピペリジル）−ｎ−ブチルアミノ）−１，３，５−トリアジン−６−イル）−４，７−ジアザデカン−１，１０−ジアミン、１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］又はビス（１−ウンデカン−２，２，６，６−テトラメチルピペリジン−４−イル）カルボネートのうちの少なくとも１種である。その中でも、成分ｃは、より好ましくは、１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］であり、成分ａ、成分ｂと組み合わせて使用する場合、紡糸温度は２６０℃以下とされる。
【００２６】
本発明の前記酸化防止剤は、ヒドロキシアミン類と組み合わせて使用してもよく、たとえばジオクタデシルヒドロキシルアミンが挙げられる。
【００２７】
本発明は、着色ポリプロピレン繊維の調製方法をさらに開示し、ポリプロピレンを、成分ａであるヒンダードフェノール系酸化防止剤及び成分ｂであるホスファイト系酸化防止剤及び／又は成分ｃであるヒンダードアミン系酸化防止剤と均一に混合して、押し出して造粒し、着色ポリプロピレン混合物を得て、次に、着色ポリプロピレン混合物を溶融紡糸して着色ポリプロピレン繊維を得て、成分ａはポリプロピレン混合物の８００〜１５０００ｐｐｍを占め、成分ｂを添加する場合、成分ｂの成分ａに対する重量比は０．８０未満であり、成分ｃを添加する場合、成分ｃはポリプロピレン混合物の４０００〜５００００ｐｐｍを占める。
【００２８】
本発明の着色ポリプロピレン繊維は、ポリプロピレンチップに着色剤マスターバッチをブレンドして紡糸して得た繊維であってもよく、ポリプロピレンチップとポリエステルをブレンドして紡糸し、染色して得た繊維であってもよい。
【００２９】
前記着色剤は、顔料であってもよいし、染料であってもよく、本発明では、顔料及び染料の種類について特に制限がなく、重合体用の各種の顔料及び染料であってもよく、たとえば、カーボンブラック、二酸化チタン、カドミウムレッド、ウルトラマリン、フタロシアニングリーン、フタロシアニンブルー、パーマネントレッド、亜鉛黄、ハンザイエロー、ＴＥＲＡＴＯＰ  ＢＬＵＥ  ＮＦＢ  ＧＲ、ＴＥＲＡＴＯＰ  ＲＥＤ  ＮＦＲ、ＴＥＲＡＴＯＰ  ＹＥＬＬＯＷ  ＮＦＧ、ＴＥＲＡＳＩＬ  ＢＬＡＣＫ  ＷＷ−ＫＳＮなどがある。ポリプロピレン繊維中の着色剤の含有量についても特に制限がなく、従来技術の公知範囲では、用途又は市場のニーズに応じて適切に調整することができる。また、着色剤を導入する方式やタイミングについても特に制限がなく、導入方式として、着色剤を直接添加してもよく、着色剤を含有するマスターバッチを添加してもよく、導入タイミングとして、ポリプロピレンと酸化防止剤をブレンドするときに一括して加えてもよいし、ポリプロピレンと酸化防止剤をブレンドして押し出した後に加えて混合して、溶融紡糸するようにしてもよい。
【００３０】
本発明の前記着色ポリプロピレン繊維は、その異なる成分の酸化防止剤同士の相乗作用により、優れた抗酸化性を有し、物性が良好であり、黄変しにくい。
【００３１】
本発明に係るテスト方法
【００３２】
（１）耐酸化発熱テスト
まず、着色ポリプロピレン繊維を筒状編み物にして、ＪＩＳ  Ｌ  ０２１７  １０３法に準じて前処理した。次に、『ポリプロピレン繊維の酸化発熱試験方法（加速法）』（日本化学繊維協会法）に従ってテストして評価した。試験時間が１００時間に達したときに、自体が発熱しない場合、該ポリプロピレン繊維の耐酸化発熱性が合格したと判断した。発熱した場合、不合格と判定した。
【００３３】
（２）繊維の黄変値テスト
密閉容器にＮＯｘガス発生剤（８５％リン酸及び２％の亜硝酸水溶液）を加え、次に試料及びブルー標準染色布を容器に入れて、ブルー標準染色布の色が標準グレースケール３号になったら、ブルー標準染色布を交換し、色が再度標準グレースケール３号になったら、試料を取り出して、２回洗浄し、乾燥させた。Ｄａｔａｃｏｌｏｒ  ６５０分光光度計を用いて黄変値を測定した。
【００３４】
（３）繊維強度テスト
引っ張り強度測定装置を用いてテストした。テスト速度を２００ｍｍ／ｍｉｎ、２つのチャックの間隔を２００ｍｍとした。
【００３５】
（４）繊維の抗酸化発熱性（簡易法／ｗｔ％）
繊維サンプルを準備して、重量を量ってＷ１とし、示差走査熱量計を用いて、ガス雰囲気が圧縮空気、ガス流量が６０±０．０５ｍｌである条件下、２５℃から３０℃／ｍｉｎの速度で１６０℃に昇温して２２時間保持し、重量減少率を分析し、重量減少率が１０ｗｔ％以下である場合、カケン法により合格であると判断した。重量減少率が低いほど、抗酸化性に優れることを示す。
【００３６】
（５）筒状編み物のＬ値
Ｄａｔａｃｏｌｏｒ  ６５０分光光度計を用いて筒状編み物のＬ値を測定した。
【００３７】
（６）酸化防止剤の種類及び含有量のテスト
サンプルを溶媒で溶解した後、遠心分離して、酸化防止剤を含有する混合物を得た。次に、該混合物をＨＰＬＣで測定し、スペクトル分析により酸化防止剤の種類及び含有量を得た。
【００３８】
本発明の実施例に記載の酸化防止剤の略語は以下のとおりである。
【００３９】
成分ａ：
（１）１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン（略語：酸化防止剤１７９０）；
（２）ペンタエリスリトールテトラキス−［β−（３，５−ジ−ｔ−ブチル−４−ヒドロキシフェニル）プロピオネート）（略語：酸化防止剤１０１０）；
（３）１，３，５−トリメチル−２，４，６−トリス（３，５−ジ−ｔ−ブチル−４−ヒドロキシベンジル）ベンゼン（略語：酸化防止剤３３０）；
（４）β−（３，５−ジ−ｔ−ブチル−４−ヒドロキシフェニル）プロピオン酸メチル（略語：成分ａ１）；
（５）Ｎ，Ｎ’−ビス［３−（３，５−ジ−ｔ−ブチル−４−ヒドロキシフェニル）プロピオニル］ヒドラジン（略語：酸化防止剤１０２４）；
（６）３，９−ビス［１，１−ジメチル−２−［（３−ｔ−ブチル−４−ヒドロキシ−５−メチルフェニル）プロピオニロキシ］エチル］−２，４，８，１０−テトラオキサスピロ［５．５］ウンデカン（略語：ＡＯ８０）；
（７）２，２’−メチレンビス（４−メチル−６−ｔ−ブチルフェノール）（略語：酸化防止剤２２４６）；
（８）２，６−ジ−ｔ−ブチル−４−メチルフェノール（略語：酸化防止剤ＢＨＴ）。
（９）Ｎ，Ｎ’−１，６−ヘキサメチレン−ビス［３−（３，５−ジ−ｔ−ブチル−４−ヒドロキシフェニル）プロピオンアミド］（略語：酸化防止剤１０９８）。
【００４０】
成分ｂ：
（１）ポリ（ジプロピレングリコール）フェニルホスファイト（略語：酸化防止剤ＰＤＰ）；
（２）３，９−ジオクタデシルオキシ−２，４，８，１０−テトラオキサ−３，９−ジホスファスピロ［５．５］ウンデカン（略語：酸化防止剤６１９）；
（３）トリス（２，４−ジ−ｔ−ブチルフェニル）ホスファイト（略語：酸化防止剤１６８）；
（４）トリス（１，２，２，６，６−ペンタメチルピペリジノール）ホスファイト（略語：成分ｂ１）；
（５）ビス（２，４，６−トリス−ｔ−ブチルフェニル）ペンタエリトリトールジホスファイト（略語：酸化防止剤６３３）；
（６）ビス（２，４−ジ−ｔ−ブチルフェニル）フェニルホスファイト（略語：成分ｂ２）。
【００４１】
成分ｃ：
（１）ポリ｛［６−［（１，１，３，３−テトラメチルブチル）アミノ］］−１，３，５−トリアジン−２，４−［（２，２，６，６−テトラメチル−ピペリジル）イミノ］−１，６−ヘキサメチレン［（２，２，６，６−テトラメチル−４−ピペリジル）イミノ］｝（略語：ＨＳ９４４）；
（２）ＮＩ，ＮＩＩ，ＮＩＩＩ，ＮＩＶ−テトラキス（２，４−ビス（（Ｎ−１，２，２，６，６−ペンタメチル−４−ピペリジル）−ｎ−ブチルアミノ）−１，３，５−トリアジン−６−イル）−４，７−ジアザデカン−１，１０−ジアミン（略語：成分ｃ１）；
（３）ポリコハク酸（４−ヒドロキシエチル−２，２，６，６−テトラメチル−１−ピペリジンエタノール）エステル（略語：ＵＶ６２２）；
（４）ビス（２，２，６，６−テトラメチルピペリジル）セバケート（略語：ＴＩＮＵＶＩＮ７７０）；
（５）３−（２，２，６，６−テトラメチルピペリジン−４−アミノ）プロピオン酸ドデシル（略語：成分ｃ２）；
（６）２，４，６−トリクロロ−１，３，５−トリアジン（略語：成分ｃ３）；
（７）Ｎ−ブチル−２，２，６，６−テトラメチル−４−ピペリダミン（略語：成分ｃ４）；
（８）１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］（略語：ＨＡＬＳ１１９）；
（９）ビス（１，２，２，６，６−ペンタメチル−４−ピペリジル）セバケート（略語：ＵＶ−２９２）；
（１０）ビス（１−ウンデカン−２，２，６，６−テトラメチルピペリジン−４−イル）カルボネート（略語：ＬＡ−８１）。
【００４２】
実施例１
ポリプロピレンチップ、成分ａ（１，３，５−トリス（４−ｔ−ブチル−３−ヒドロキシ−２，６−ジメチルベンジル）−１，３，５−トリアジン  −２，４，６−（１Ｈ，３Ｈ，５Ｈ）−トリオン）、成分ｂ（ポリ（ジプロピレングリコール）フェニルホスファイト）、成分ｃ（ポリ｛［６−［（１，１，３，３−テトラメチルブチル）アミノ］］−１，３，５−トリアジン−２，４−［（２，２，６，６、−テトラメチル−ピペリジル）イミノ］−１，６−ヘキサメチレン［（２，２，６，６−テトラメチル−４−ピペリジル）イミノ］｝）及び着色剤マスターバッチ（黒色）を混練機に投入して造粒し、ポリプロピレン混合物のペレットを得る。成分ａはポリプロピレン混合物に対し３０００ｐｐｍを占め、成分ｂの成分ａに対する重量比は０．６０であり、成分ｃはポリプロピレン混合物に対し１３０００ｐｐｍを占める。その後、ポリプロピレン混合物のペレットを溶融紡糸して着色ポリプロピレン繊維を得た。
【００４３】
実施例２
ポリプロピレンチップ、成分ａ（ペンタエリスリトールテトラキス−［β−（３，５−ジ−ｔ−ブチル−４−ヒドロキシフェニル）プロピオネート）、成分ｂ（３，９−ジオクタデシルオキシ−２，４，８，１０−テトラオキサ−３，９−ジホスファスピロ［５．５］ウンデカン）、成分ｃ（ＮＩ，ＮＩＩ，ＮＩＩＩ，ＮＩＶ−テトラキス（２，４−ビス（（Ｎ−１，２，２，６，６−ペンタメチル−４−ピペリジル）−ｎ−ブチルアミノ）−１，３，５−トリアジン−６−イル）−４，７−ジアザデカン−１，１０−ジアミン）及び着色剤マスターバッチ（黒色）を混練機に投入して造粒し、ポリプロピレン混合物のペレットを得る。成分ａはポリプロピレン混合物に対し１５０００ｐｐｍを占め、成分ｂと成分ａの重量比は０．２０であり、成分ｃはポリプロピレン混合物に対し８０００ｐｐｍを占める。その後、ポリプロピレン混合物のペレットを溶融紡糸して着色ポリプロピレン繊維を得た。
【００４４】
実施例３
ポリプロピレンチップ、成分ａ（１，３，５−トリメチル−２，４，６−トリス（３，５−ジ−ｔ−ブチル−４−ヒドロキシベンジル）ベンゼン）、成分ｂ（トリス（２，４−ジ−ｔ−ブチルフェニル）ホスファイト）及び着色剤マスターバッチ（黒色）を混練機に投入して造粒し、ポリプロピレン混合物のペレットを得る。成分ａはポリプロピレン混合物に対し１１００ｐｐｍを占め、成分ｂの成分ａに対する重量比は０．７５である。その後、ポリプロピレン混合物のペレットを溶融紡糸して着色ポリプロピレン繊維を得た。
【００４５】
実施例４
ポリプロピレンチップ、成分ａ（β−（３，５−ジ−ｔ−ブチル−４−ヒドロキシフェニル）プロピオン酸メチル）、成分ｃ（ポリコハク酸（４−ヒドロキシエチル−２，２，６，６−テトラメチル−１−ピペリジンエタノール）エステル）及び着色剤マスターバッチ（黒色）を混練機に投入して造粒し、ポリプロピレン混合物のペレットを得る。成分ａはポリプロピレン混合物に対し６０００ｐｐｍを占め、成分ｃはポリプロピレン混合物に対し１００００ｐｐｍを占める。その後、ポリプロピレン混合物のペレットを溶融紡糸して着色ポリプロピレン繊維を得た。
【００４６】
実施例５
ポリプロピレンチップ、成分ａ（Ｎ，Ｎ’−１，６−ヘキサメチレン−ビス［３−（３，５−ジ−ｔ−ブチル−４−ヒドロキシフェニル）プロピオンアミド］）及び成分ｂ（ビス（２，４−ジ−ｔ−ブチルフェニル）フェニルホスファイト）を混練機に投入して造粒し、ポリプロピレン混合物のペレットを得る。成分ａはポリプロピレン混合物に対し１００００ｐｐｍを占め、成分ｂの成分ａに対する重量比は０．１０である。その後、ポリプロピレン混合物のペレットと着色剤マスターバッチ（黒色）を混合したものを溶融紡糸して、着色ポリプロピレン繊維を得た。
【００４７】
実施例６
ポリプロピレンチップ、成分ａ（Ｎ，Ｎ’−ビス［３−（３，５−ジ−ｔ−ブチル−４−ヒドロキシフェニル）プロピオニル］ヒドラジン）及び成分ｂ（トリス（１，２，２，６，６−ペンタメチルピペリジノール）ホスファイト）を混練機に投入して造粒し、ポリプロピレン混合物のペレットを得る。成分ａはポリプロピレン混合物に対し６０００ｐｐｍを占め、成分ｂの成分ａに対する重量比は０．８０である。その後、ポリプロピレン混合物のペレットと着色剤マスターバッチ（黒色）を混合したものを溶融紡糸して、着色ポリプロピレン繊維を得た。
【００４８】
実施例７
ポリプロピレンチップ、成分ａ（３，９−ビス［１，１−ジメチル−２−［（３−ｔ−ブチル−４−ヒドロキシ−５−メチルフェニル）プロピオニロキシ］エチル］−２，４，８，１０−テトラオキサスピロ［５．５］ウンデカン）、及び成分ｃ（ビス（１，２，２，６，６−ペンタメチル−４−ピペリジル）セバケート）を混練機に投入して造粒し、ポリプロピレン混合物のペレットを得る。成分ａはポリプロピレン混合物に対し１１００ｐｐｍを占め、成分ｃはポリプロピレン混合物に対し５０００ｐｐｍを占める。その後、ポリプロピレン混合物のペレットと着色剤マスターバッチ（黒色）を混合したものを溶融紡糸して、着色ポリプロピレン繊維を得た。
【００４９】
実施例８
ポリプロピレンチップ、成分ａ（３，９−ビス［１，１−ジメチル−２−［（３−ｔ−ブチル−４−ヒドロキシ−５−メチルフェニル）プロピオニロキシ］エチル］−２，４，８，１０−テトラオキサスピロ［５．５］ウンデカン）、及び成分ｃ（３−（２，２，６，６−テトラメチルピペリジン−４−アミノ）プロピオン酸ドデシル）を混練機に投入して造粒し、ポリプロピレン混合物のペレットを得る。成分ａはポリプロピレン混合物に対し１５０００ｐｐｍを占め、成分ｃはポリプロピレン混合物に対し１３０００ｐｐｍを占める。その後、ポリプロピレン混合物のペレットと着色剤マスターバッチ（黒色）を混合したものを溶融紡糸して、着色ポリプロピレン繊維を得た。
【００５０】
実施例９
ポリプロピレンチップ、成分ａ（２，２’−メチレンビス（４−メチル−６−ｔ−ブチルフェノール））、成分ｂ（ビス（２，４，６−トリス−ｔ−ブチルフェニル）ペンタエリトリトールジホスファイト）、及び成分ｃ（２，４，６−トリクロロ−１，３，５−トリアジン）を混練機に投入して造粒し、ポリプロピレン混合物のペレットを得る。成分ａはポリプロピレン混合物に対し７０００ｐｐｍを占め、成分ｂの成分ａに対する重量比は０．５０であり、成分ｃはポリプロピレン混合物に対し５０００ｐｐｍを占める。その後、ポリプロピレン混合物のペレットと着色剤マスターバッチ（黒色）を混合したものを溶融紡糸して、着色ポリプロピレン繊維を得た。
【００５１】
実施例１０
ポリプロピレンチップ、成分ａ（２，６−ジ−ｔ−ブチル−４−メチルフェノール）、成分ｂ（ビス（２，４，６−トリス−ｔ−ブチルフェニル）ペンタエリトリトールジホスファイト）、及び成分ｃ（Ｎ−ブチル−２，２，６，６−テトラメチル−４−ピペリダミン）を混練機に投入して造粒し、ポリプロピレン混合物のペレットを得る。成分ａはポリプロピレン混合物に対し１３００ｐｐｍを占め、成分ｂの成分ａに対する重量比は０．７５であり、成分ｃはポリプロピレン混合物に対し１５０００ｐｐｍを占める。その後、ポリプロピレン混合物のペレットと着色剤マスターバッチ（黒色）を混合したものを溶融紡糸して、着色ポリプロピレン繊維を得た。
【００５２】
実施例１１
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（ビス（２，２，６，６−テトラメチルピペリジル）セバケート）を混練機に投入して造粒し、ポリプロピレン混合物のペレットを得る。成分ａはポリプロピレン混合物に対し１２００ｐｐｍを占め、成分ｂの成分ａに対する重量比は０．６０であり、成分ｃはポリプロピレン混合物に対し５００００ｐｐｍを占める。その後、ポリプロピレン混合物のペレットと着色剤マスターバッチ（黒色）を混合したものを溶融紡糸して、着色ポリプロピレン繊維を得た。
【００５３】
実施例１２
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し１２００ｐｐｍを占め、成分ｂの成分ａに対する重量比は０．７５であり、成分ｃはポリプロピレン混合物に対し８０００ｐｐｍを占める。その後、ポリプロピレン混合物のペレットと着色剤マスターバッチ（黒色）を混合したものを溶融紡糸して、着色ポリプロピレン繊維を得た。
【００５４】
実施例１３
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し４０００ｐｐｍを占め、成分ｂの成分ａに対する重量比は０．６０であり、成分ｃはポリプロピレン混合物に対し５２００ｐｐｍを占める。その後、ポリプロピレン混合物のペレットと着色剤マスターバッチ（青色）を混合したものを溶融紡糸して、着色ポリプロピレン繊維を得た。
【００５５】
実施例１４
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し４５００ｐｐｍを占め、成分ｂの成分ａに対する重量比は０．５０であり、成分ｃはポリプロピレン混合物に対し５２００ｐｐｍを占める。その後、ポリプロピレン混合物のペレットと着色剤マスターバッチ（青色）を混合したものを溶融紡糸して、着色ポリプロピレン繊維を得た。
【００５６】
実施例１５
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し７０００ｐｐｍを占め、成分ｃはポリプロピレン混合物に対し５２００ｐｐｍを占める。その後、ポリプロピレン混合物のペレットと着色剤マスターバッチ（赤色）を混合したものを溶融紡糸して、着色ポリプロピレン繊維を得た。
【００５７】
実施例１６
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、及び成分ｂ（トリス（２，４−ジ−ｔ−ブチルフェニル）ホスファイト）を混練機に投入して造粒し、ポリプロピレン混合物のペレットを得る。成分ａはポリプロピレン混合物に対し１００００ｐｐｍを占め、成分ｂの成分ａに対する重量比は０．１０である。その後、ポリプロピレン混合物のペレットと着色剤マスターバッチ（赤色）を混合したものを溶融紡糸して、着色ポリプロピレン繊維を得た。
【００５８】
実施例１７
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し４０００ｐｐｍを占め、成分ｃはポリプロピレン混合物に対し４０００ｐｐｍを占める。その後、ポリプロピレン混合物のペレットと着色剤マスターバッチ（黄色）を混合したものを溶融紡糸して、着色ポリプロピレン繊維を得た。
【００５９】
実施例１８
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し１０００ｐｐｍを占め、成分ｃはポリプロピレン混合物に対し５００００ｐｐｍを占める。その後、ポリプロピレン混合物のペレットと着色剤マスターバッチ（青色）を混合したものを溶融紡糸して、着色ポリプロピレン繊維を得た。
【００６０】
実施例１９
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、及び成分ｃ（ビス（２，２，６，６−テトラメチルピペリジル）セバケート）を混練機に投入して造粒し、ポリプロピレン混合物のペレットを得る。成分ａはポリプロピレン混合物に対し１２００ｐｐｍを占め、成分ｃはポリプロピレン混合物に対し５００００ｐｐｍを占める。その後、ポリプロピレン混合物のペレットと着色剤マスターバッチ（赤色）を混合したものを溶融紡糸して、着色ポリプロピレン繊維を得た。
【００６１】
実施例２０
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（ビス（２，２，６，６−テトラメチルピペリジル）セバケート）を混練機に投入して造粒し、ポリプロピレン混合物のペレットを得る。成分ａはポリプロピレン混合物に対し８５０ｐｐｍを占め、成分ｂの成分ａに対する重量比は０．７０であり、成分ｃはポリプロピレン混合物に対し５００００ｐｐｍを占める。その後、ポリプロピレン混合物のペレットと着色剤マスターバッチ（白色）を混合したものを溶融紡糸して、着色ポリプロピレン繊維を得た。
【００６２】
実施例２１
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（ビス（１−ウンデカン−２，２，６，６−テトラメチルピペリジン−４−イル）カルボネート）を混練機に投入して造粒し、ポリプロピレン混合物のペレットを得る。成分ａはポリプロピレン混合物に対し４５００ｐｐｍを占め、成分ｂの成分ａに対する重量比は０．６５であり、成分ｃはポリプロピレン混合物に対し５２００ｐｐｍを占める。その後、ポリプロピレン混合物のペレットと着色剤マスターバッチ（黒色）を混合したものを溶融紡糸して、着色ポリプロピレン繊維を得た。
【００６３】
比較例１
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）、成分ｃ（ポリ｛［６−［（１，１，３，３−テトラメチルブチル）アミノ］］−１，３，５−トリアジン−２，４−［（２，２，６，６−テトラメチル−ピペリジル）イミノ］−１，６−ヘキサメチレン［（２，２，６，６−テトラメチル−４−ピペリジル）イミノ］｝）及び着色剤マスターバッチ（黒色）を混練機に投入して造粒し、ポリプロピレン混合物のペレットを得る。成分ａはポリプロピレン混合物に対し３０００ｐｐｍを占め、成分ｂの成分ａに対する重量比は２．００であり、成分ｃはポリプロピレン混合物に対し５００００ｐｐｍを占める。その後、ポリプロピレン混合物のペレットを溶融紡糸して着色ポリプロピレン繊維を得た。成分ｂの成分ａに対する重量比が大きすぎ、過剰な成分ｂによりポリプロピレン繊維の強度が低下した。
【００６４】
比較例２
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）、及び成分ｃ（ポリ｛［６−［（１，１，３，３−テトラメチルブチル）アミノ］］−１，３，５−トリアジン−２，４−［（２，２，６，６−テトラメチル−ピペリジル）イミノ］−１，６−ヘキサメチレン［（２，２，６，６−テトラメチル−４−ピペリジル）イミノ］｝）を混練機に投入して造粒し、ポリプロピレン混合物のペレットを得る。成分ａはポリプロピレン混合物に対し１００ｐｐｍを占め、成分ｂの成分ａに対する重量比は０．７０であり、成分ｃはポリプロピレン混合物に対し５０００ｐｐｍを占める。その後、ポリプロピレン混合物のペレットと着色剤マスターバッチ（黒色）を混合したものを溶融紡糸して、着色ポリプロピレン繊維を得た。成分ａの含有量が少なすぎることにより、ポリプロピレン繊維の抗酸化特性が劣っていた。
【００６５】
比較例３
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）、及び成分ｃ（ポリ｛［６−［（１，１，３，３−テトラメチルブチル）アミノ］］−１，３，５−トリアジン−２，４−［（２，２，６，６−テトラメチル−ピペリジル）イミノ］−１，６−ヘキサメチレン［（２，２，６，６−テトラメチル−４−ピペリジル）イミノ］｝）を混練機に投入して造粒し、ポリプロピレン混合物のペレットを得る。成分ａはポリプロピレン混合物に対し２５０００ｐｐｍを占め、成分ｂの成分ａに対する重量比は０．１０であり、成分ｃはポリプロピレン混合物に対し８００００ｐｐｍを占める。その後、ポリプロピレン混合物のペレットと着色剤マスターバッチ（黒色）を混合したものを溶融紡糸して、着色ポリプロピレン繊維を得た。成分ｃの含有量が多すぎることにより、ポリプロピレン繊維の強度が低かった。
【００６６】
比較例４
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し１０００ｐｐｍを占め、成分ｂの成分ａに対する重量比は０．７５であり、成分ｃはポリプロピレン混合物に対し３０００ｐｐｍを占める。その後、ポリプロピレン混合物のペレットと着色剤マスターバッチ（黒色）を混合したものを溶融紡糸して、着色ポリプロピレン繊維を得た。成分ｃの含有量が少なすぎることにより、ポリプロピレン繊維の抗酸化特性が劣っていた。
【００６７】
【表１】
2021510177.tif 000002
【００６８】
【表２】
2021510177.tif 000003
【手続補正書】
【提出日】令和2年7月15日(2020.7.15)
【手続補正１】
【補正対象書類名】明細書
【補正対象項目名】００４７
【補正方法】削除
【補正の内容】
【手続補正２】
【補正対象書類名】明細書
【補正対象項目名】００４８
【補正方法】変更
【補正の内容】
【００４８】
実施例６
ポリプロピレンチップ、成分ａ（３，９−ビス［１，１−ジメチル−２−［（３−ｔ−ブチル−４−ヒドロキシ−５−メチルフェニル）プロピオニロキシ］エチル］−２，４，８，１０−テトラオキサスピロ［５．５］ウンデカン）、及び成分ｃ（ビス（１，２，２，６，６−ペンタメチル−４−ピペリジル）セバケート）を混練機に投入して造粒し、ポリプロピレン混合物のペレットを得る。成分ａはポリプロピレン混合物に対し１１００ｐｐｍを占め、成分ｃはポリプロピレン混合物に対し５０００ｐｐｍを占める。その後、ポリプロピレン混合物のペレットと着色剤マスターバッチ（黒色）を混合したものを溶融紡糸して、着色ポリプロピレン繊維を得た。
【手続補正３】
【補正対象書類名】明細書
【補正対象項目名】００４９
【補正方法】変更
【補正の内容】
【００４９】
実施例７
ポリプロピレンチップ、成分ａ（３，９−ビス［１，１−ジメチル−２−［（３−ｔ−ブチル−４−ヒドロキシ−５−メチルフェニル）プロピオニロキシ］エチル］−２，４，８，１０−テトラオキサスピロ［５．５］ウンデカン）、及び成分ｃ（３−（２，２，６，６−テトラメチルピペリジン−４−アミノ）プロピオン酸ドデシル）を混練機に投入して造粒し、ポリプロピレン混合物のペレットを得る。成分ａはポリプロピレン混合物に対し１５０００ｐｐｍを占め、成分ｃはポリプロピレン混合物に対し１３０００ｐｐｍを占める。その後、ポリプロピレン混合物のペレットと着色剤マスターバッチ（黒色）を混合したものを溶融紡糸して、着色ポリプロピレン繊維を得た。
【手続補正４】
【補正対象書類名】明細書
【補正対象項目名】００５０
【補正方法】変更
【補正の内容】
【００５０】
実施例８
ポリプロピレンチップ、成分ａ（２，２’−メチレンビス（４−メチル−６−ｔ−ブチルフェノール））、成分ｂ（ビス（２，４，６−トリス−ｔ−ブチルフェニル）ペンタエリトリトールジホスファイト）、及び成分ｃ（２，４，６−トリクロロ−１，３，５−トリアジン）を混練機に投入して造粒し、ポリプロピレン混合物のペレットを得る。成分ａはポリプロピレン混合物に対し７０００ｐｐｍを占め、成分ｂの成分ａに対する重量比は０．５０であり、成分ｃはポリプロピレン混合物に対し５０００ｐｐｍを占める。その後、ポリプロピレン混合物のペレットと着色剤マスターバッチ（黒色）を混合したものを溶融紡糸して、着色ポリプロピレン繊維を得た。
【手続補正５】
【補正対象書類名】明細書
【補正対象項目名】００５１
【補正方法】変更
【補正の内容】
【００５１】
実施例９
ポリプロピレンチップ、成分ａ（２，６−ジ−ｔ−ブチル−４−メチルフェノール）、成分ｂ（ビス（２，４，６−トリス−ｔ−ブチルフェニル）ペンタエリトリトールジホスファイト）、及び成分ｃ（Ｎ−ブチル−２，２，６，６−テトラメチル−４−ピペリダミン）を混練機に投入して造粒し、ポリプロピレン混合物のペレットを得る。成分ａはポリプロピレン混合物に対し１３００ｐｐｍを占め、成分ｂの成分ａに対する重量比は０．７５であり、成分ｃはポリプロピレン混合物に対し１５０００ｐｐｍを占める。その後、ポリプロピレン混合物のペレットと着色剤マスターバッチ（黒色）を混合したものを溶融紡糸して、着色ポリプロピレン繊維を得た。
【手続補正６】
【補正対象書類名】明細書
【補正対象項目名】００５２
【補正方法】変更
【補正の内容】
【００５２】
実施例１０
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（ビス（２，２，６，６−テトラメチルピペリジル）セバケート）を混練機に投入して造粒し、ポリプロピレン混合物のペレットを得る。成分ａはポリプロピレン混合物に対し１２００ｐｐｍを占め、成分ｂの成分ａに対する重量比は０．６０であり、成分ｃはポリプロピレン混合物に対し５００００ｐｐｍを占める。その後、ポリプロピレン混合物のペレットと着色剤マスターバッチ（黒色）を混合したものを溶融紡糸して、着色ポリプロピレン繊維を得た。
【手続補正７】
【補正対象書類名】明細書
【補正対象項目名】００５３
【補正方法】変更
【補正の内容】
【００５３】
実施例１１
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し１２００ｐｐｍを占め、成分ｂの成分ａに対する重量比は０．７５であり、成分ｃはポリプロピレン混合物に対し８０００ｐｐｍを占める。その後、ポリプロピレン混合物のペレットと着色剤マスターバッチ（黒色）を混合したものを溶融紡糸して、着色ポリプロピレン繊維を得た。
【手続補正８】
【補正対象書類名】明細書
【補正対象項目名】００５４
【補正方法】変更
【補正の内容】
【００５４】
実施例１２
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し４０００ｐｐｍを占め、成分ｂの成分ａに対する重量比は０．６０であり、成分ｃはポリプロピレン混合物に対し５２００ｐｐｍを占める。その後、ポリプロピレン混合物のペレットと着色剤マスターバッチ（青色）を混合したものを溶融紡糸して、着色ポリプロピレン繊維を得た。
【手続補正９】
【補正対象書類名】明細書
【補正対象項目名】００５５
【補正方法】変更
【補正の内容】
【００５５】
実施例１３
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し４５００ｐｐｍを占め、成分ｂの成分ａに対する重量比は０．５０であり、成分ｃはポリプロピレン混合物に対し５２００ｐｐｍを占める。その後、ポリプロピレン混合物のペレットと着色剤マスターバッチ（青色）を混合したものを溶融紡糸して、着色ポリプロピレン繊維を得た。
【手続補正１０】
【補正対象書類名】明細書
【補正対象項目名】００５６
【補正方法】変更
【補正の内容】
【００５６】
実施例１４
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し７０００ｐｐｍを占め、成分ｃはポリプロピレン混合物に対し５２００ｐｐｍを占める。その後、ポリプロピレン混合物のペレットと着色剤マスターバッチ（赤色）を混合したものを溶融紡糸して、着色ポリプロピレン繊維を得た。
【手続補正１１】
【補正対象書類名】明細書
【補正対象項目名】００５７
【補正方法】変更
【補正の内容】
【００５７】
実施例１５
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、及び成分ｂ（トリス（２，４−ジ−ｔ−ブチルフェニル）ホスファイト）を混練機に投入して造粒し、ポリプロピレン混合物のペレットを得る。成分ａはポリプロピレン混合物に対し１００００ｐｐｍを占め、成分ｂの成分ａに対する重量比は０．１０である。その後、ポリプロピレン混合物のペレットと着色剤マスターバッチ（赤色）を混合したものを溶融紡糸して、着色ポリプロピレン繊維を得た。
【手続補正１２】
【補正対象書類名】明細書
【補正対象項目名】００５８
【補正方法】変更
【補正の内容】
【００５８】
実施例１６
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し４０００ｐｐｍを占め、成分ｃはポリプロピレン混合物に対し４０００ｐｐｍを占める。その後、ポリプロピレン混合物のペレットと着色剤マスターバッチ（黄色）を混合したものを溶融紡糸して、着色ポリプロピレン繊維を得た。
【手続補正１３】
【補正対象書類名】明細書
【補正対象項目名】００５９
【補正方法】変更
【補正の内容】
【００５９】
実施例１７
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、及び成分ｃ（１，３，５−トリアジン−２，４，６−トリアミン−Ｎ−Ｎ’’’−［１，２−エタンジイルビス［［［４，６−ビス［ブチル（１，２，２，６，６−ペンタメチル−４−ピペリジル）アミノ］−１，３，５−トリオキサジリジン−２−イル］イミノ］３，１−プロパンジイル］］−ビス［Ｎ’−Ｎ’’−ジブチル−Ｎ’，Ｎ’’−ビス（１，２，２，６，６−ペンタメチル−４−ピペリジル）］）を混練機に投入して造粒し、ポリプロピレン混合物のペレットを得る。成分ａはポリプロピレン混合物に対し１０００ｐｐｍを占め、成分ｃはポリプロピレン混合物に対し５００００ｐｐｍを占める。その後、ポリプロピレン混合物のペレットと着色剤マスターバッチ（青色）を混合したものを溶融紡糸して、着色ポリプロピレン繊維を得た。
【手続補正１４】
【補正対象書類名】明細書
【補正対象項目名】００６０
【補正方法】変更
【補正の内容】
【００６０】
実施例１８
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、及び成分ｃ（ビス（２，２，６，６−テトラメチルピペリジル）セバケート）を混練機に投入して造粒し、ポリプロピレン混合物のペレットを得る。成分ａはポリプロピレン混合物に対し１２００ｐｐｍを占め、成分ｃはポリプロピレン混合物に対し５００００ｐｐｍを占める。その後、ポリプロピレン混合物のペレットと着色剤マスターバッチ（赤色）を混合したものを溶融紡糸して、着色ポリプロピレン繊維を得た。
【手続補正１５】
【補正対象書類名】明細書
【補正対象項目名】００６１
【補正方法】変更
【補正の内容】
【００６１】
実施例１９
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（ビス（２，２，６，６−テトラメチルピペリジル）セバケート）を混練機に投入して造粒し、ポリプロピレン混合物のペレットを得る。成分ａはポリプロピレン混合物に対し８５０ｐｐｍを占め、成分ｂの成分ａに対する重量比は０．７０であり、成分ｃはポリプロピレン混合物に対し５００００ｐｐｍを占める。その後、ポリプロピレン混合物のペレットと着色剤マスターバッチ（白色）を混合したものを溶融紡糸して、着色ポリプロピレン繊維を得た。
【手続補正１６】
【補正対象書類名】明細書
【補正対象項目名】００６２
【補正方法】変更
【補正の内容】
【００６２】
実施例２０
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔ−ブチルフェニル）ホスファイト）、及び成分ｃ（ビス（１−ウンデカン−２，２，６，６−テトラメチルピペリジン−４−イル）カルボネート）を混練機に投入して造粒し、ポリプロピレン混合物のペレットを得る。成分ａはポリプロピレン混合物に対し４５００ｐｐｍを占め、成分ｂの成分ａに対する重量比は０．６５であり、成分ｃはポリプロピレン混合物に対し５２００ｐｐｍを占める。その後、ポリプロピレン混合物のペレットと着色剤マスターバッチ（白色）を混合したものを溶融紡糸して、着色ポリプロピレン繊維を得た。
【手続補正１７】
【補正対象書類名】明細書
【補正対象項目名】００６５
【補正方法】変更
【補正の内容】
【００６５】
比較例３
ポリプロピレンチップ、成分ａ（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）、及び成分ｃ（ポリ｛［６−［（１，１，３，３−テトラメチルブチル）アミノ］］−１，３，５−トリアジン−２，４−［（２，２，６，６−テトラメチル−ピペリジル）イミノ］−１，６−ヘキサメチレン［（２，２，６，６−テトラメチル−４−ピペリジル）イミノ］｝）を混練機に投入して造粒し、ポリプロピレン混合物のペレットを得る。成分ａはポリプロピレン混合物に対し２５０００ｐｐｍを占め、成分ｂの成分ａに対する重量比は０．７０であり、成分ｃはポリプロピレン混合物に対し８００００ｐｐｍを占める。その後、ポリプロピレン混合物のペレットと着色剤マスターバッチ（黒色）を混合したものを溶融紡糸して、着色ポリプロピレン繊維を得た。成分ｃの含有量が多すぎることにより、ポリプロピレン繊維の強度が低かった。
【手続補正１８】
【補正対象書類名】明細書
【補正対象項目名】００６７
【補正方法】変更
【補正の内容】
【００６７】
【表１】
2021510177.tif 000004
【手続補正１９】
【補正対象書類名】明細書
【補正対象項目名】００６８
【補正方法】変更
【補正の内容】
【００６８】
【表２】
2021510177.tif 000005
【国際調査報告】
2021510177.tif 000006
2021510177.tif 000007
2021510177.tif 000008
2021510177.tif 000009